(57)【要約】  添加剤組成物は、特定の構造に従うリン酸エステルアニオンと、芳香族カルボン酸アニオンと、任意に、脂環式ジカルボン酸アニオンと、アルミニウム（ＩＩＩ）カチオンと、ナトリウムカチオンと、任意に、カルシウムカチオンと、任意に、リチウムカチオンと、任意に、亜鉛（ＩＩ）カチオンとを含む。アニオンは、特定のモル百分率で、添加剤組成物中に存在する。カチオンもまた、特定のモル百分率で、添加剤組成物中に存在する。【特許請求の範囲】
【請求項１】
（ａ）式（Ｉ）
【化１】
2019532120.tif 000016
（式中、Ｒ１およびＲ２は、水素およびＣ１〜Ｃ１８アルキル基からなる群から独立して選択され、Ｒ３は、アルカンジイル基である）
の構造に従うリン酸エステルアニオンと、
（ｂ）芳香族カルボン酸アニオンと、
（ｃ）アルミニウム（ＩＩＩ）カチオンと、
（ｄ）ナトリウムカチオンと、
（ｅ）任意に、リチウムカチオンと、
（ｆ）任意に、亜鉛（ＩＩ）カチオンと
を含む添加剤組成物であって、
（ｉ）前記リン酸エステルアニオンが、前記添加剤組成物中に存在する、リン酸エステルアニオンおよび芳香族カルボン酸アニオンの総量の約２ｍｏｌ％〜約９０ｍｏｌ％の量で、前記添加剤組成物中に存在し、
（ｉｉ）前記芳香族カルボン酸アニオンが、前記添加剤組成物中に存在する、リン酸エステルアニオンおよび芳香族カルボン酸アニオンの総量の約１０ｍｏｌ％〜約９８ｍｏｌ％の量で、前記添加剤組成物中に存在し、
（ｉｉｉ）前記アルミニウム（ＩＩＩ）カチオンが、前記添加剤組成物中に存在する、アルミニウム（ＩＩＩ）カチオン、ナトリウムカチオン、リチウムカチオン、および亜鉛（ＩＩ）カチオンの総量の約１ｍｏｌ％〜約３５ｍｏｌ％の量で、前記添加剤組成物中に存在し、
（ｉｖ）前記ナトリウムカチオンが、前記添加剤組成物中に存在する、アルミニウム（ＩＩＩ）カチオン、ナトリウムカチオン、リチウムカチオン、および亜鉛（ＩＩ）カチオンの総量の約１０ｍｏｌ％〜約９６ｍｏｌ％の量で、前記添加剤組成物中に存在し、
（ｖ）存在する場合、前記リチウムカチオンが、前記添加剤組成物中に存在する、アルミニウム（ＩＩＩ）カチオン、ナトリウムカチオン、リチウムカチオン、および亜鉛（ＩＩ）カチオンの総量の約０ｍｏｌ％〜約６０ｍｏｌ％の量で、前記添加剤組成物中に存在し、
（ｖｉ）存在する場合、前記亜鉛（ＩＩ）カチオンが、前記添加剤組成物中に存在する、アルミニウム（ＩＩＩ）カチオン、ナトリウムカチオン、リチウムカチオン、および亜鉛（ＩＩ）カチオンの総量の約０ｍｏｌ％〜約２０ｍｏｌ％の量で、前記添加剤組成物中に存在し、
（ｖｉｉ）前記添加剤組成物が、５重量％以上の脂肪酸塩を含有する、
添加剤組成物。
【請求項２】
Ｒ１およびＲ２が、水素およびＣ１〜Ｃ４アルキル基からなる群から選択される、請求項１に記載の添加剤組成物。
【請求項３】
Ｒ１およびＲ２が、ｔｅｒｔ−ブチル基である、請求項２に記載の添加剤組成物。
【請求項４】
Ｒ３が、Ｃ１〜Ｃ４アルカンジイル基である、請求項１〜３の何れかに記載の添加剤組成物。
【請求項５】
Ｒ３が、メタンジイル基である、請求項４に記載の添加剤組成物。
【請求項６】
前記芳香族カルボン酸アニオンが、安息香酸アニオンである、請求項１〜５の何れかに記載の添加剤組成物。
【請求項７】
前記リン酸エステルアニオンが、前記添加剤組成物中に存在する、リン酸エステルアニオンおよび芳香族カルボン酸アニオンの総量の約１５ｍｏｌ％〜約５０ｍｏｌ％の量で、前記添加剤組成物中に存在する、請求項１〜６の何れかに記載の添加剤組成物。
【請求項８】
前記芳香族カルボン酸アニオンが、前記添加剤組成物中に存在する、リン酸エステルアニオンおよび芳香族カルボン酸アニオンの総量の約５０ｍｏｌ％〜約８５ｍｏｌ％の量で、前記添加剤組成物中に存在する、請求項１〜７の何れかに記載の添加剤組成物。
【請求項９】
前記アルミニウム（ＩＩＩ）カチオンが、前記添加剤組成物中に存在する、アルミニウム（ＩＩＩ）カチオン、ナトリウムカチオン、リチウムカチオン、および亜鉛（ＩＩ）カチオンの総量の約５ｍｏｌ％〜約１５ｍｏｌ％の量で、前記添加剤組成物中に存在する、請求項１〜８の何れかに記載の添加剤組成物。
【請求項１０】
前記ナトリウムカチオンが、前記添加剤組成物中に存在する、アルミニウム（ＩＩＩ）カチオン、ナトリウムカチオン、リチウムカチオン、および亜鉛（ＩＩ）カチオンの総量の約４５ｍｏｌ％〜約９５ｍｏｌ％の量で、前記添加剤組成物中に存在する、請求項１〜９の何れかに記載の添加剤組成物。
【請求項１１】
前記添加剤組成物が、リチウムカチオンを含み、前記リチウムカチオンが、前記添加剤組成物中に存在する、アルミニウム（ＩＩＩ）カチオン、ナトリウムカチオン、リチウムカチオン、および亜鉛（ＩＩ）カチオンの総量の約１０ｍｏｌ％〜約４０ｍｏｌ％の量で、前記添加剤組成物中に存在する、請求項１〜１０の何れかに記載の添加剤組成物。
【請求項１２】
前記添加剤組成物が、亜鉛（ＩＩ）カチオンを含み、前記亜鉛（ＩＩ）カチオンが、前記添加剤組成物中に存在する、アルミニウム（ＩＩＩ）カチオン、ナトリウムカチオン、リチウムカチオン、および亜鉛（ＩＩ）カチオンの総量の約０．１ｍｏｌ％〜約５ｍｏｌ％の量で、前記添加剤組成物中に存在する、請求項１〜１１の何れかに記載の添加剤組成物。
【請求項１３】
前記添加剤組成物が、約２０重量％〜約５５重量％の脂肪酸塩を含有する、請求項１〜１２の何れかに記載の添加剤組成物。
【請求項１４】
（ａ）式（Ｉ）
【化２】
2019532120.tif 000017
（式中、Ｒ１およびＲ２は、水素およびＣ１〜Ｃ１８アルキル基からなる群から独立して選択され、Ｒ３は、アルカンジイル基である）
の構造に従うリン酸エステルアニオンと、
（ｂ）芳香族カルボン酸アニオンと、
（ｃ）脂環式ジカルボン酸アニオンと、
（ｄ）アルミニウム（ＩＩＩ）カチオンと、
（ｅ）ナトリウムカチオンと、
（ｆ）任意に、カルシウムカチオンと、
（ｇ）任意に、リチウムカチオンと、
（ｈ）任意に、亜鉛（ＩＩ）カチオンと
を含む添加剤組成物であって、
（ｉ）前記リン酸エステルアニオンが、前記添加剤組成物中に存在する、リン酸エステルアニオン、芳香族カルボン酸アニオン、および脂環式ジカルボン酸アニオンの総量の約１．５ｍｏｌ％〜約４５ｍｏｌ％の量で、前記添加剤組成物中に存在し、
（ｉｉ）前記芳香族カルボン酸アニオンが、前記添加剤組成物中に存在する、リン酸エステルアニオン、芳香族カルボン酸アニオン、および脂環式ジカルボン酸アニオンの総量の約５ｍｏｌ％〜約８０ｍｏｌ％の量で、前記添加剤組成物中に存在し、
（ｉｉｉ）前記脂環式ジカルボン酸アニオンが、前記添加剤組成物中に存在する、リン酸エステルアニオン、芳香族カルボン酸アニオン、および脂環式ジカルボン酸アニオンの総量の約３ｍｏｌ％〜約５５ｍｏｌ％の量で、前記添加剤組成物中に存在し、
（ｉｖ）前記アルミニウム（ＩＩＩ）カチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約０．５ｍｏｌ％〜約２０ｍｏｌ％の量で、前記添加剤組成物中に存在し、
（ｖ）前記ナトリウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％〜約９０ｍｏｌ％の量で、前記添加剤組成物中に存在し、
（ｖｉ）存在する場合、前記カルシウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約３５ｍｏｌ％以下の量で、前記添加剤組成物中に存在し、
（ｖｉｉ）存在する場合、前記リチウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％以下の量で、前記添加剤組成物中に存在し、
（ｖｉｉｉ）存在する場合、前記亜鉛（ＩＩ）カチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約１５ｍｏｌ％以下の量で、前記添加剤組成物中に存在し、
（ｉｘ）前記添加剤組成物が、５重量％以上の脂肪酸塩を含有する、
添加剤組成物。
【請求項１５】
Ｒ１およびＲ２が、水素およびＣ１〜Ｃ４アルキル基からなる群から選択される、請求項１４に記載の添加剤組成物。
【請求項１６】
Ｒ１およびＲ２が、ｔｅｒｔ−ブチル基である、請求項１５に記載の添加剤組成物。
【請求項１７】
Ｒ３が、Ｃ１〜Ｃ４アルカンジイル基である、請求項１４〜１６の何れかに記載の添加剤組成物。
【請求項１８】
Ｒ３が、メタンジイル基である、請求項１７に記載の添加剤組成物。
【請求項１９】
前記芳香族カルボン酸アニオンが、安息香酸アニオンである、請求項１４〜１８の何れかに記載の添加剤組成物。
【請求項２０】
前記脂環式ジカルボン酸アニオンが、下の式（Ｘ）および式（ＸＸ）：
【化３】
2019532120.tif 000018
（式中、Ｒ１０、Ｒ１１、Ｒ１２、Ｒ１３、Ｒ１４、Ｒ１５、Ｒ１６、Ｒ１７、Ｒ１８、およびＲ１９は、水素、ハロゲン、Ｃ１〜Ｃ９アルキル基、Ｃ１〜Ｃ９アルコキシ基、およびＣ１〜Ｃ９アルキルアミン基からなる群から独立して選択される）、
【化４】
2019532120.tif 000019
（式中、Ｒ２０、Ｒ２１、Ｒ２２、Ｒ２３、Ｒ２４、Ｒ２５、Ｒ２６、Ｒ２７、Ｒ２８、およびＲ２９は、水素、ハロゲン、Ｃ１〜Ｃ９アルキル基、Ｃ１〜Ｃ９アルコキシ基、およびＣ１〜Ｃ９アルキルアミン基からなる群から独立して選択される）
からなる群から選択される構造に従う、請求項１４〜１９の何れかに記載の添加剤組成物。
【請求項２１】
前記リン酸エステルアニオンが、前記添加剤組成物中に存在する、リン酸エステルアニオン、芳香族カルボン酸アニオン、および脂環式ジカルボン酸アニオンの総量の約２０ｍｏｌ％〜約４０ｍｏｌ％の量で、前記添加剤組成物中に存在する、請求項１４〜２０の何れかに記載の添加剤組成物。
【請求項２２】
前記芳香族カルボン酸アニオンが、前記添加剤組成物中に存在する、リン酸エステルアニオン、芳香族カルボン酸アニオン、および脂環式ジカルボン酸アニオンの総量の約２０ｍｏｌ％〜約５０ｍｏｌ％の量で、前記添加剤組成物中に存在する、請求項１４〜２１の何れかに記載の添加剤組成物。
【請求項２３】
前記脂環式ジカルボン酸アニオンが、前記添加剤組成物中に存在する、リン酸エステルアニオン、芳香族カルボン酸アニオン、および脂環式ジカルボン酸アニオンの総量の約５ｍｏｌ％〜約５０ｍｏｌ％の量で、前記添加剤組成物中に存在する、請求項１４〜２２の何れかに記載の添加剤組成物。
【請求項２４】
前記アルミニウム（ＩＩＩ）カチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約５ｍｏｌ％〜約１５ｍｏｌ％の量で、前記添加剤組成物中に存在する、請求項１４〜２３の何れかに記載の添加剤組成物。
【請求項２５】
前記ナトリウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約７０ｍｏｌ％〜約９０ｍｏｌ％の量で、前記添加剤組成物中に存在する、請求項１４〜２４の何れかに記載の添加剤組成物。
【請求項２６】
カルシウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約１５ｍｏｌ％以下の量で、前記添加剤組成物中に存在する、請求項１４〜２５の何れかに記載の添加剤組成物。
【請求項２７】
前記添加剤組成物が、リチウムカチオンを含み、前記リチウムカチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約３ｍｏｌ％〜約１５ｍｏｌ％の量で、前記添加剤組成物中に存在する、請求項１４〜２６の何れかに記載の添加剤組成物。
【請求項２８】
前記添加剤組成物が、亜鉛（ＩＩ）カチオンを含み、前記亜鉛（ＩＩ）カチオンが、前記添加剤組成物中に存在する、アルミニウム（ＩＩＩ）カチオン、ナトリウムカチオン、カルシウムカチオン、リチウムカチオン、および亜鉛（ＩＩ）カチオンの総量の約１ｍｏｌ％〜約１５ｍｏｌ％の量で、前記添加剤組成物中に存在する、請求項１４〜２７の何れかに記載の添加剤組成物。
【請求項２９】
前記添加剤組成物が、約１５重量％〜約４５重量％の脂肪酸塩を含有する、請求項１４〜２８の何れかに記載の添加剤組成物。
【発明の詳細な説明】
【技術分野】
【０００１】
[0001]本出願およびここで記載された発明は、一般に、ポリマーにおける使用に好適な添加剤組成物を対象とする。一態様では、添加剤組成物は、ポリオレフィン、たとえばポリプロピレンポリマーのための核形成剤である。
背景
[0002]熱可塑性ポリマーのためのいくつかの核形成剤が当技術分野で公知である。これらの核形成剤は、一般に、熱可塑性ポリマーが溶融状態から固化する際に、熱可塑性ポリマー中に、結晶の、形成および／または成長のための、核を形成することまたは部位を提供することによって機能する。核形成剤によって提供される、核または部位は、核形成していないバージン熱可塑性ポリマーにおいて結晶が形成するよりも、高い温度でおよび／または速い速度で、冷却中のポリマー内で結晶が形成することを可能にする。これらの効果は、ひいては、核形成した熱可塑性ポリマー組成物を、核形成していないバージン熱可塑性ポリマーよりも短いサイクル時間で加工することを可能にすることができる。
【０００２】
[0003]ポリマー核形成剤は、類似の様式で機能し得るが、すべての核形成剤が等しく生成されるとは限らない。たとえば、特定の核形成剤は、熱可塑性ポリマーのピークポリマー再結晶化温度を増大させるのに非常に有効であり得るが、こうした核形成剤によって誘導される速い結晶化速度は、核形成剤を含有する熱可塑性ポリマー組成物から製造される成形部品の不均一な収縮を引き起こし得る。こうした核形成剤はまた、成形部品の剛性を望ましい程度に増大させる上で有効でない可能性がある。
【０００３】
[0004]これらの特性の複雑な相互関係、および多くの核形成剤が少なくともある面において最適ではない挙動を示すという事実を考慮して、高いピークポリマー再結晶化温度、調整可能な収縮、および高い剛性のより望ましい組合せを示す熱可塑性ポリマー組成物を製造することが可能である核形成剤が依然として必要である。ここで記載される添加剤組成物およびポリマー組成物は、この必要を満たそうとするものである。
発明の概要
[0005]本発明は、一般に、ポリオレフィン、たとえばポリプロピレンポリマーの核形成のための添加剤組成物を対象とする。添加剤組成物は、特定のモル百分率の、特定のアニオンおよびカチオンを与える、塩または化合物の組合せを含む。本出願において、「アニオン」という用語は、有機酸の共役塩基を与えるまたは形成する有機酸分子の一部を指すために使用される。「カチオン」という用語は、塩または化合物の金属元素部分を指すために使用される。添加剤組成物内において、「アニオン」および「カチオン」は、別個のイオン種として存在していてもよい。しかしながら、ある特定の化合物が添加剤組成物において使用される場合、「アニオン」と「カチオン」との相互作用が、いくらかの共有結合性を示す可能性があり、これは、「アニオン」および「カチオン」が、必ずしも組成物内に別個のイオン種として存在するとは限らない可能性があることを意味する。したがって、本出願において使用される「アニオン」および「カチオン」という用語は、列挙された種が必ず組成物内に個別のイオン種として存在することを含意せず、むしろ、これらの用語は、列挙された添加剤組成物を製造するために使用される、塩および化合物内の、認識可能な一部または部分を指すために便宜上使用される。
【０００４】
[0006]第１の態様では、本発明は、
（ａ）式（Ｉ）
【０００５】
【化１】
2019532120.tif 000002
【０００６】
（式中、Ｒ１およびＲ２は、水素およびＣ１〜Ｃ１８アルキル基からなる群から独立して選択され、Ｒ３は、アルカンジイル基である）
の構造に従うリン酸エステルアニオンと、
（ｂ）芳香族カルボン酸アニオンと、
（ｃ）アルミニウム（ＩＩＩ）カチオンと、
（ｄ）ナトリウムカチオンと、
（ｅ）任意に、リチウムカチオンと、
（ｆ）任意に、亜鉛（ＩＩ）カチオンと
を含む添加剤組成物であって、
（ｉ）リン酸エステルアニオンが、添加剤組成物中に存在する、リン酸エステルアニオンおよび芳香族カルボン酸アニオンの総量の約２ｍｏｌ％〜約９０ｍｏｌ％の量で、添加剤組成物中に存在し、
（ｉｉ）芳香族カルボン酸アニオンが、添加剤組成物中に存在する、リン酸エステルアニオンおよび芳香族カルボン酸アニオンの総量の約１０ｍｏｌ％〜約９８ｍｏｌ％の量で、添加剤組成物中に存在し、
（ｉｉｉ）アルミニウム（ＩＩＩ）カチオンが、添加剤組成物中に存在する、アルミニウム（ＩＩＩ）カチオン、ナトリウムカチオン、リチウムカチオン、および亜鉛（ＩＩ）カチオンの総量の約１ｍｏｌ％〜約３５ｍｏｌ％の量で、添加剤組成物中に存在し、
（ｉｖ）ナトリウムカチオンが、添加剤組成物中に存在する、アルミニウム（ＩＩＩ）カチオン、ナトリウムカチオン、リチウムカチオン、および亜鉛（ＩＩ）カチオンの総量の約１０ｍｏｌ％〜約９６ｍｏｌ％の量で、添加剤組成物中に存在し、
（ｖ）存在する場合、リチウムカチオンが、添加剤組成物中に存在する、アルミニウム（ＩＩＩ）カチオン、ナトリウムカチオン、リチウムカチオン、および亜鉛（ＩＩ）カチオンの総量の約０ｍｏｌ％〜約６０ｍｏｌ％の量で、添加剤組成物中に存在し、
（ｖｉ）存在する場合、亜鉛（ＩＩ）カチオンが、添加剤組成物中に存在する、アルミニウム（ＩＩＩ）カチオン、ナトリウムカチオン、リチウムカチオン、および亜鉛（ＩＩ）カチオンの総量の約０ｍｏｌ％〜約２０ｍｏｌ％の量で、添加剤組成物中に存在し、
（ｖｉｉ）添加剤組成物が、５重量％以上の脂肪酸塩を含有する、
添加剤組成物を提供する。
【０００７】
[0007]第２の態様では、本発明は、
（ａ）式（Ｉ）
【０００８】
【化２】
2019532120.tif 000003
【０００９】
（式中、Ｒ１およびＲ２は、水素およびＣ１〜Ｃ１８アルキル基からなる群から独立して選択され、Ｒ３は、アルカンジイル基である）
の構造に従うリン酸エステルアニオンと、
（ｂ）芳香族カルボン酸アニオンと、
（ｃ）脂環式ジカルボン酸アニオンと、
（ｄ）アルミニウム（ＩＩＩ）カチオンと、
（ｅ）ナトリウムカチオンと、
（ｆ）任意に、カルシウムカチオンと、
（ｇ）任意に、リチウムカチオンと、
（ｈ）任意に、亜鉛（ＩＩ）カチオンと
を含む添加剤組成物であって、
（ｉ）リン酸エステルアニオンが、添加剤組成物中に存在する、リン酸エステルアニオン、芳香族カルボン酸アニオン、および脂環式ジカルボン酸アニオンの総量の約１．５ｍｏｌ％〜約４５ｍｏｌ％の量で、添加剤組成物中に存在し、
（ｉｉ）芳香族カルボン酸アニオンが、添加剤組成物中に存在する、リン酸エステルアニオン、芳香族カルボン酸アニオン、および脂環式ジカルボン酸アニオンの総量の約５ｍｏｌ％〜約８０ｍｏｌ％の量で、添加剤組成物中に存在し、
（ｉｉｉ）脂環式ジカルボン酸アニオンが、添加剤組成物中に存在する、リン酸エステルアニオン、芳香族カルボン酸アニオン、および脂環式ジカルボン酸アニオンの総量の約３ｍｏｌ％〜約５５ｍｏｌ％の量で、添加剤組成物中に存在し、
（ｉｖ）アルミニウム（ＩＩＩ）カチオンが、添加剤組成物中に存在する、アルミニウム（ＩＩＩ）カチオン、ナトリウムカチオン、カルシウムカチオン、リチウムカチオン、および亜鉛（ＩＩ）カチオンの総量の約０．５ｍｏｌ％〜約１５ｍｏｌ％の量で、添加剤組成物中に存在し、
（ｖ）ナトリウムカチオンが、添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％〜約９０ｍｏｌ％の量で、添加剤組成物中に存在し、
（ｖｉ）存在する場合、カルシウムカチオンが、添加剤組成物中に存在する、アルミニウム（ＩＩＩ）カチオン、ナトリウムカチオン、カルシウムカチオン、リチウムカチオン、および亜鉛（ＩＩ）カチオンの総量の約３５ｍｏｌ％以下の量で、添加剤組成物中に存在し、
（ｖｉｉ）存在する場合、リチウムカチオンが、添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％以下の量で、添加剤組成物中に存在し、
（ｖｉｉｉ）存在する場合、亜鉛（ＩＩ）カチオンが、添加剤組成物中に存在する、アルミニウム（ＩＩＩ）カチオン、ナトリウムカチオン、カルシウムカチオン、リチウムカチオン、および亜鉛（ＩＩ）カチオンの総量の約１５ｍｏｌ％以下の量で、添加剤組成物中に存在し、
（ｉｘ）添加剤組成物が、５重量％以上の脂肪酸塩を含有する、
添加剤組成物を提供する。
発明の詳細な説明
[0008]第１の態様では、本発明は、リン酸エステルアニオンと、芳香族カルボン酸アニオンと、アルミニウム（ＩＩＩ）カチオンと、ナトリウムカチオンと、少なくとも１種の脂肪酸塩とを含む添加剤組成物を提供する。第１の態様の添加剤組成物は、リチウムカチオンおよび／または亜鉛（ＩＩ）カチオンを任意に含むことができる。アニオンは、特定のモル百分率で存在し、カチオンは、特定のモル百分率で存在する。添加剤組成物中に存在する特定のアニオンは、添加剤組成物中に存在する、１種以上のリン酸エステル塩および１種以上の芳香族カルボン酸塩によって与えられる。添加剤組成物中に存在する特定のカチオンもまた、添加剤組成物中に存在する、リン酸エステル塩および芳香族カルボン酸塩によって与えられるが、カチオンの一部はまた、添加剤組成物中に存在する脂肪酸塩によって与えられる。
【００１０】
[0009]第１の態様の添加剤組成物は、リン酸エステルアニオンを含む。好ましくは、リン酸エステルアニオンは、下の式（Ｉ）
【００１１】
【化３】
2019532120.tif 000004
【００１２】
の構造に従う。式（Ｉ）の構造中、Ｒ１およびＲ２は、水素およびＣ１〜Ｃ１８アルキル基からなる群から独立して選択され、Ｒ３は、アルカンジイル基である。好ましい態様では、Ｒ１およびＲ２は、水素およびＣ１〜Ｃ４アルキル基からなる群から選択される。より好ましくは、Ｒ１およびＲ２は、ｔｅｒｔ−ブチル基である。好ましい態様では、Ｒ３は、Ｃ１〜Ｃ４アルカンジイル基である。より好ましくは、Ｒ３は、メタンジイル基である。特に好ましい態様では、添加剤組成物は、２，２’−メチレン−ビス−（４，６−ジ−ｔｅｒｔ−ブチルフェニル）ホスフェートアニオンを含む。
【００１３】
[0010]リン酸エステルアニオンは、任意の好適な量で、第１の態様の添加剤組成物中に存在することができる。好ましくは、リン酸エステルアニオンは、添加剤組成物中に存在する、リン酸エステルアニオンおよび芳香族カルボン酸アニオンの総量の約２ｍｏｌ％以上の量で、添加剤組成物中に存在する。リン酸エステルアニオンは、より好ましくは、添加剤組成物中に存在する、リン酸エステルアニオンおよび芳香族カルボン酸アニオンの総量の、約５ｍｏｌ％以上、約１０ｍｏｌ％以上、または約１５ｍｏｌ％以上の量で、組成物中に存在する。好ましくは、リン酸エステルアニオンは、添加剤組成物中に存在する、リン酸エステルアニオンおよび芳香族カルボン酸アニオンの総量の約９０ｍｏｌ％以下の量で、組成物中に存在する。リン酸エステルアニオンは、より好ましくは、添加剤組成物中に存在する、リン酸エステルアニオンおよび芳香族カルボン酸アニオンの総量の、約８５ｍｏｌ％以下、約８０ｍｏｌ％以下、約７５ｍｏｌ％以下、約７０ｍｏｌ％以下、約６５ｍｏｌ％以下、約６０ｍｏｌ％以下、約５５ｍｏｌ％以下、または約５０ｍｏｌ％以下の量で、添加剤組成物中に存在する。したがって、一連の好ましい態様では、リン酸エステルアニオンは、添加剤組成物中に存在する、リン酸エステルアニオンおよび芳香族カルボン酸アニオンの総量の、約２ｍｏｌ％〜約９０ｍｏｌ％、約５ｍｏｌ％〜約８５ｍｏｌ％、約１０ｍｏｌ％〜約８０ｍｏｌ％、約１５ｍｏｌ％〜約７５ｍｏｌ％、約１５ｍｏｌ％〜約７０ｍｏｌ％、約１５ｍｏｌ％〜約６５ｍｏｌ％、約１５ｍｏｌ％〜約６０ｍｏｌ％、約１５ｍｏｌ％〜約５５ｍｏｌ％、または約１５ｍｏｌ％〜約５０ｍｏｌ％の量で、添加剤組成物中に存在する。
【００１４】
[0011]第１の態様の添加剤組成物はまた、芳香族カルボン酸アニオンを含む。好適な芳香族カルボン酸アニオンは、安息香酸アニオンを含むがこれに限定されない。芳香族カルボン酸アニオンは、任意の好適な量で、第１の態様の添加剤組成物中に存在することができる。好ましくは、芳香族カルボン酸アニオンは、添加剤組成物中に存在する、リン酸エステルアニオンおよび芳香族カルボン酸アニオンの総量の約１０ｍｏｌ％以上の量で、添加剤組成物中に存在する。より好ましくは、芳香族カルボン酸アニオンは、添加剤組成物中に存在する、リン酸エステルアニオンおよび芳香族カルボン酸アニオンの総量の、約２０ｍｏｌ％以上、約３０ｍｏｌ％以上、約４０ｍｏｌ％以上、または約５０ｍｏｌ％以上の量で、添加剤組成物中に存在する。好ましくは、芳香族カルボン酸アニオンは、添加剤組成物中に存在する、リン酸エステルアニオンおよび芳香族カルボン酸アニオンの総量の約９８ｍｏｌ％以下の量で、添加剤組成物中に存在する。より好ましくは、芳香族カルボン酸アニオンは、添加剤組成物中に存在する、リン酸エステルアニオンおよび芳香族カルボン酸アニオンの総量の、約９５ｍｏｌ％以下、約９０ｍｏｌ％以下、または約８５ｍｏｌ％以下の量で、添加剤組成物中に存在する。したがって、一連の好ましい態様では、芳香族カルボン酸アニオンは、添加剤組成物中に存在する、リン酸エステルアニオンおよび芳香族カルボン酸アニオンの総量の、約１０ｍｏｌ％〜約９８ｍｏｌ％、約２０ｍｏｌ％〜約９５ｍｏｌ％、約３０ｍｏｌ％〜約９０ｍｏｌ％、約４０ｍｏｌ％〜約８５ｍｏｌ％、または約５０ｍｏｌ％〜約８５ｍｏｌ％の量で、添加剤組成物中に存在する。
【００１５】
[0012]上で述べたように、第１の態様の添加剤組成物は、列記されたアニオンに加えて、特定のカチオンの組合せを含む。たとえば、第１の態様の添加剤組成物は、アルミニウム（ＩＩＩ）カチオンを含む。添加剤組成物は、任意の好適な量のアルミニウム（ＩＩＩ）カチオンを含有することができる。好ましくは、アルミニウム（ＩＩＩ）カチオンは、添加剤組成物中に存在する、アルミニウム（ＩＩＩ）カチオン、ナトリウムカチオン、リチウムカチオン、および亜鉛（ＩＩ）カチオンの総量の約１ｍｏｌ％以上の量で、添加剤組成物中に存在する。より好ましくは、アルミニウム（ＩＩＩ）カチオンは、添加剤組成物中に存在する、アルミニウム（ＩＩＩ）カチオン、ナトリウムカチオン、リチウムカチオン、および亜鉛（ＩＩ）カチオンの総量の約５ｍｏｌ％以上の量で、添加剤組成物中に存在する。別の好ましい態様では、アルミニウム（ＩＩＩ）カチオンは、添加剤組成物中に存在する、アルミニウム（ＩＩＩ）カチオン、ナトリウムカチオン、リチウムカチオン、および亜鉛（ＩＩ）カチオンの総量の約３５ｍｏｌ％以下の量で、添加剤組成物中に存在する。より好ましくは、アルミニウム（ＩＩＩ）カチオンは、添加剤組成物中に存在する、アルミニウム（ＩＩＩ）カチオン、ナトリウムカチオン、リチウムカチオン、および亜鉛（ＩＩ）カチオンの総量の、約３０ｍｏｌ％以下、約２５ｍｏｌ％以下、約２０ｍｏｌ％以下、または約１５ｍｏｌ％以下の量で、添加剤組成物中に存在する。したがって、一連の好ましい態様では、アルミニウム（ＩＩＩ）カチオンは、添加剤組成物中に存在する、アルミニウム（ＩＩＩ）カチオン、ナトリウムカチオン、リチウムカチオン、および亜鉛（ＩＩ）カチオンの総量の、約１ｍｏｌ％〜約３５ｍｏｌ％、約５ｍｏｌ％〜約３０ｍｏｌ％、約５ｍｏｌ％〜約２５ｍｏｌ％、約５ｍｏｌ％〜約２０ｍｏｌ％、または約５ｍｏｌ％〜約１５ｍｏｌ％の量で、添加剤組成物中に存在する。
【００１６】
[0013]第１の態様の添加剤組成物は、ナトリウムカチオンを追加で含む。第１の態様の添加剤組成物は、任意の好適な量のナトリウムカチオンを含有することができる。好ましくは、ナトリウムカチオンは、添加剤組成物中に存在する、アルミニウム（ＩＩＩ）カチオン、ナトリウムカチオン、リチウムカチオン、および亜鉛（ＩＩ）カチオンの総量の約１０ｍｏｌ％以上の量で、添加剤組成物中に存在する。より好ましくは、ナトリウムカチオンは、添加剤組成物中に存在する、アルミニウム（ＩＩＩ）カチオン、ナトリウムカチオン、リチウムカチオン、および亜鉛（ＩＩ）カチオンの総量の、約１５ｍｏｌ％以上、約２０ｍｏｌ％以上、約２５ｍｏｌ％以上、約３０ｍｏｌ％以上、約３５ｍｏｌ％以上、約４０ｍｏｌ％以上、または約４５ｍｏｌ％以上の量で、添加剤組成物中に存在する。好ましくは、ナトリウムカチオンは、添加剤組成物中に存在する、アルミニウム（ＩＩＩ）カチオン、ナトリウムカチオン、リチウムカチオン、および亜鉛（ＩＩ）カチオンの総量の約９６ｍｏｌ％以下の量で、添加剤組成物中に存在する。より好ましくは、ナトリウムカチオンは、添加剤組成物中に存在する、アルミニウム（ＩＩＩ）カチオン、ナトリウムカチオン、リチウムカチオン、および亜鉛（ＩＩ）カチオンの総量の、約９５ｍｏｌ％以下、約９０ｍｏｌ％以下、約８５ｍｏｌ％以下、約８０ｍｏｌ％以下、約７５ｍｏｌ％以下、または約７０ｍｏｌ％以下の量で、添加剤組成物中に存在する。したがって、一連の好ましい態様では、ナトリウムカチオンは、添加剤組成物中に存在する、アルミニウム（ＩＩＩ）カチオン、ナトリウムカチオン、リチウムカチオン、および亜鉛（ＩＩ）カチオンの総量の、約１０ｍｏｌ％〜約９６ｍｏｌ％、約１５ｍｏｌ％〜約９５ｍｏｌ％、約２０ｍｏｌ％〜約９５ｍｏｌ％、約２５ｍｏｌ％〜約９５ｍｏｌ％、約３０ｍｏｌ％〜約９５ｍｏｌ％、約３５ｍｏｌ％〜約９５ｍｏｌ％、約４０ｍｏｌ％〜約９５ｍｏｌ％、約４５ｍｏｌ％〜約９５ｍｏｌ％（たとえば、約４５ｍｏｌ％〜約９０ｍｏｌ％、約４５ｍｏｌ％〜約８５ｍｏｌ％、約４５ｍｏｌ％〜約８０ｍｏｌ％、約４５ｍｏｌ％〜約７５ｍｏｌ％、または約４５ｍｏｌ％〜約７０ｍｏｌ％）の量で、添加剤組成物中に存在する。
【００１７】
[0014]第１の態様の添加剤組成物は、リチウムカチオンを任意に含む。存在する場合、リチウムカチオンは、任意の好適な量で、第１の態様の添加剤組成物中に存在することができる。存在する場合、リチウムカチオンは、好ましくは、添加剤組成物中に存在する、アルミニウム（ＩＩＩ）カチオン、ナトリウムカチオン、リチウムカチオン、および亜鉛（ＩＩ）カチオンの総量の、約０．１ｍｏｌ％以上、約１ｍｏｌ％以上、約５ｍｏｌ％以上、または約１０ｍｏｌ％の量で、添加剤組成物中に存在する。存在する場合、リチウムカチオンは、好ましくは、添加剤組成物中に存在する、アルミニウム（ＩＩＩ）カチオン、ナトリウムカチオン、リチウムカチオン、および亜鉛（ＩＩ）カチオンの総量の約６０ｍｏｌ％以下の量で、添加剤組成物中に存在する。より好ましくは、存在する場合、リチウムカチオンは、添加剤組成物中に存在する、アルミニウム（ＩＩＩ）カチオン、ナトリウムカチオン、リチウムカチオン、および亜鉛（ＩＩ）カチオンの総量の、約５５ｍｏｌ％以下、約５０ｍｏｌ％以下、約４５ｍｏｌ％以下、約４０ｍｏｌ％以下、約３５ｍｏｌ％以下、約３０ｍｏｌ％以下、約２５ｍｏｌ％以下、または約２０ｍｏｌ％以下の量で、添加剤組成物中に存在する。したがって、一連の好ましい態様では、存在する場合、リチウムカチオンは、添加剤組成物中に存在する、アルミニウム（ＩＩＩ）カチオン、ナトリウムカチオン、リチウムカチオン、および亜鉛（ＩＩ）カチオンの総量の、約０．１ｍｏｌ％〜約６０ｍｏｌ％（たとえば、約１ｍｏｌ％〜約６０ｍｏｌ％）、約５ｍｏｌ％〜約５５ｍｏｌ％、約１０ｍｏｌ％〜約５０ｍｏｌ％、約１０ｍｏｌ％〜約４５ｍｏｌ％、または約１０ｍｏｌ％〜約４０ｍｏｌ％（たとえば、約１０ｍｏｌ％〜約３５ｍｏｌ％、約１０ｍｏｌ％〜約３０ｍｏｌ％、約１０ｍｏｌ％〜約２５ｍｏｌ％、約１０ｍｏｌ％〜約２０ｍｏｌ％、もしくは約１５ｍｏｌ％〜約２０ｍｏｌ％）の量で、添加剤組成物中に存在する。
【００１８】
[0015]第１の態様の添加剤組成物は、亜鉛（ＩＩ）カチオンを任意に含む。存在する場合、亜鉛（ＩＩ）カチオンは、任意の好適な量で、第１の態様の添加剤組成物中に存在することができる。存在する場合、亜鉛（ＩＩ）カチオンは、好ましくは、添加剤組成物中に存在する、アルミニウム（ＩＩＩ）カチオン、ナトリウムカチオン、リチウムカチオン、および亜鉛（ＩＩ）カチオンの総量の約０．１ｍｏｌ％以上の量で、添加剤組成物中に存在する。別の好ましい態様では、存在する場合、亜鉛（ＩＩ）カチオンは、添加剤組成物中に存在する、アルミニウム（ＩＩＩ）カチオン、ナトリウムカチオン、リチウムカチオン、および亜鉛（ＩＩ）カチオンの総量の約２０ｍｏｌ％以下の量で、添加剤組成物中に存在する。より好ましくは、存在する場合、亜鉛（ＩＩ）カチオンは、添加剤組成物中に存在する、アルミニウム（ＩＩＩ）カチオン、ナトリウムカチオン、リチウムカチオン、および亜鉛（ＩＩ）カチオンの総量の、約１５ｍｏｌ％以下、約１０ｍｏｌ％以下、または約５ｍｏｌ％以下の量で、添加剤組成物中に存在する。したがって、一連の好ましい態様では、存在する場合、亜鉛（ＩＩ）カチオンは、添加剤組成物中に存在する、アルミニウム（ＩＩＩ）カチオン、ナトリウムカチオン、リチウムカチオン、および亜鉛（ＩＩ）カチオンの総量の、約０．１ｍｏｌ％〜約２０ｍｏｌ％、約０．１ｍｏｌ％〜約１５ｍｏｌ％、約０．１ｍｏｌ％〜約１０ｍｏｌ％、または約０．１ｍｏｌ％〜約５ｍｏｌ％の量で、添加剤組成物中に存在する。
【００１９】
[0016]上で述べたように、第１の態様の添加剤組成物は、少なくとも１種の脂肪酸塩を含む。好適な脂肪酸塩は、飽和および不飽和脂肪酸（たとえば、Ｃ６以上の脂肪酸）ならびにこうした飽和および不飽和脂肪酸のエステル（たとえば、乳酸またはポリ（乳酸）エステル）の、アルカリ金属、アルカリ土類金属、および亜鉛（ＩＩ）塩を含むがこれらに限定されない。好ましい態様では、脂肪酸塩は、飽和脂肪酸、より好ましくはＣ６以上の飽和脂肪酸、さらに好ましくはＣ１０以上の飽和脂肪酸の、アルカリ金属、アルカリ土類金属、および亜鉛（ＩＩ）塩からなる群から選択される。より具体的な好ましい態様では、第１の態様の添加剤組成物は、ラウリン酸塩、ミリスチン酸塩、パルミチン酸塩、ステアリン酸塩（たとえば、１２−ヒドロキシステアリン酸塩）、アラキジン酸（エイコサン酸）塩、ベヘン酸塩、ラクチレート（lactylate）塩、およびそれらの混合物からなる群から選択される少なくとも１種の脂肪酸塩を含む。好ましい態様では、第１の態様の添加剤組成物は、ミリスチン酸塩、パルミチン酸塩、ステアリン酸塩、およびそれらの混合物からなる群から選択される少なくとも１種の脂肪酸塩を含む。別の好ましい態様では、添加剤組成物は、ミリスチン酸塩、ステアリン酸塩、およびそれらの混合物からなる群から選択される脂肪酸塩を含む。上記の脂肪酸塩は、典型的には、天然供給源に由来し、したがって、異なる炭素鎖長を有する脂肪酸塩の混合物を含有する。たとえば、ステアリン酸塩として販売されている製品は、感知できる量のパルミチン酸塩および／またはアラキジン酸塩を含有することができる。さらに、製品内の異なる脂肪酸塩の配分は、製品を製造するために使用される特定の供給源に応じて変動し得る。したがって、本出願において使用する場合、特定の脂肪酸塩への言及は、純粋な脂肪酸塩のみを包含することを意図したものではない。むしろ、特定の脂肪酸への言及はまた、その特定の脂肪酸塩として市販されている製品を、こうした製品が類似の炭素鎖長を有する測定可能な量の脂肪酸塩も含有する場合であっても包含する。
【００２０】
[0017]脂肪酸塩は、任意の好適な量で、第１の態様の添加剤組成物中に存在することができる。好ましくは、第１の態様の添加剤組成物は、添加剤組成物の総重量を基準にして、５重量％以上の脂肪酸塩を含有する。別の態様では、第１の態様の添加剤組成物は、好ましくは、約１０重量％以上、約１５重量％以上、または約２０重量％以上、または約２５重量％以上の脂肪酸塩を含有する。第１の態様の添加剤組成物は、好ましくは、約７０重量％以下、約６５重量％以下、約６０重量％以下、または約５５重量％以下の脂肪酸塩を含む。したがって、一連の好ましい態様では、第１の態様の添加剤組成物は、５重量％〜約７０重量％、約１０重量％〜約６５重量％、約１５重量％〜約６０重量％、約２０重量％〜約５５重量％、または約２５重量％〜約５５重量％の脂肪酸塩を含有する。
【００２１】
[0018]第２の態様では、本発明は、リン酸エステルアニオンと、芳香族カルボン酸アニオンと、脂環式ジカルボン酸アニオンと、アルミニウム（ＩＩＩ）カチオンと、ナトリウムカチオンと、少なくとも１種の脂肪酸塩とを含む添加剤組成物を提供する。第２の態様の添加剤組成物は、カルシウムカチオン、リチウムカチオン、および／または亜鉛（ＩＩ）カチオンを任意に含むことができる。アニオンは、特定のモル百分率で存在し、カチオンは、特定のモル百分率で存在する。添加剤組成物中に存在する特定のアニオンは、添加剤組成物中に存在する、１種以上のリン酸エステル塩、１種以上の芳香族カルボン酸塩、および１種以上の脂環式ジカルボン酸塩によって与えられる。添加剤組成物中に存在する特定のカチオンもまた、添加剤組成物中に存在する、リン酸エステル塩、芳香族カルボン酸塩、および脂環式ジカルボン酸塩によって与えられるが、カチオンの一部はまた、添加剤組成物中に存在する脂肪酸塩によって与えられる。
【００２２】
[0019]第２の態様の添加剤組成物は、リン酸エステルアニオンを含む。好ましくは、リン酸エステルアニオンは、下の式（Ｉ）
【００２３】
【化４】
2019532120.tif 000005
【００２４】
の構造に従う。式（Ｉ）の構造中、Ｒ１およびＲ２は、水素およびＣ１〜Ｃ１８アルキル基からなる群から独立して選択され、Ｒ３は、アルカンジイル基である。好ましい態様では、Ｒ１およびＲ２は、水素およびＣ１〜Ｃ４アルキル基からなる群から選択される。より好ましくは、Ｒ１およびＲ２は、ｔｅｒｔ−ブチル基である。好ましい態様では、Ｒ３は、Ｃ１〜Ｃ４アルカンジイル基である。より好ましくは、Ｒ３は、メタンジイル基である。特に好ましい態様では、添加剤組成物は、２，２’−メチレン−ビス−（４，６−ジ−ｔｅｒｔ−ブチルフェニル）ホスフェートアニオンを含む。
【００２５】
[0020]リン酸エステルアニオンは、任意の好適な量で、第２の態様の添加剤組成物中に存在することができる。好ましくは、リン酸エステルアニオンは、添加剤組成物中に存在する、リン酸エステルアニオン、芳香族カルボン酸アニオン、および脂環式ジカルボン酸アニオンの総量の約１．５ｍｏｌ％以上の量で、添加剤組成物中に存在する。リン酸エステルアニオンは、より好ましくは、添加剤組成物中に存在する、リン酸エステルアニオン、芳香族カルボン酸アニオン、および脂環式ジカルボン酸アニオンの総量の、約５ｍｏｌ％以上、約１０ｍｏｌ％以上、約１５ｍｏｌ％以上、または約２０ｍｏｌ％以上の量で、組成物中に存在する。好ましくは、リン酸エステルアニオンは、添加剤組成物中に存在する、リン酸エステルアニオン、芳香族カルボン酸アニオン、および脂環式ジカルボン酸アニオンの総量の約４５ｍｏｌ％以下の量で、組成物中に存在する。リン酸エステルアニオンは、より好ましくは、添加剤組成物中に存在する、リン酸エステルアニオン、芳香族カルボン酸アニオン、および脂環式ジカルボン酸アニオンの総量の、約４０ｍｏｌ％以下、約３５ｍｏｌ％以下、または約３０ｍｏｌ％以下の量で、添加剤組成物中に存在する。したがって、一連の好ましい態様では、リン酸エステルアニオンは、添加剤組成物中に存在する、リン酸エステルアニオン、芳香族カルボン酸アニオン、および脂環式ジカルボン酸アニオンの総量の、約１．５ｍｏｌ％〜約４５ｍｏｌ％、約５ｍｏｌ％〜約４０ｍｏｌ％、約１０ｍｏｌ％〜約４０ｍｏｌ％、約１５ｍｏｌ％〜約４０ｍｏｌ％、約２０ｍｏｌ％〜約４０ｍｏｌ％（たとえば、約２０ｍｏｌ％〜約３５ｍｏｌ％または約２０ｍｏｌ％〜約３０ｍｏｌ％）の量で、添加剤組成物中に存在する。
【００２６】
[0021]第２の態様の添加剤組成物はまた、芳香族カルボン酸アニオンを含む。好適な芳香族カルボン酸アニオンは、安息香酸アニオンを含むがこれに限定されない。芳香族カルボン酸アニオンは、任意の好適な量で、第２の態様の添加剤組成物中に存在することができる。好ましくは、芳香族カルボン酸アニオンは、添加剤組成物中に存在する、リン酸エステルアニオン、芳香族カルボン酸アニオン、および脂環式ジカルボン酸アニオンの総量の約５ｍｏｌ％以上の量で、添加剤組成物中に存在する。より好ましくは、芳香族カルボン酸アニオンは、添加剤組成物中に存在する、リン酸エステルアニオン、芳香族カルボン酸アニオン、および脂環式ジカルボン酸アニオンの総量の、約１０ｍｏｌ％以上、約１５ｍｏｌ％以上、または約２０ｍｏｌ％以上の量で、添加剤組成物中に存在する。好ましくは、芳香族カルボン酸アニオンは、添加剤組成物中に存在する、リン酸エステルアニオン、芳香族カルボン酸アニオン、および脂環式ジカルボン酸アニオンの総量の約８０ｍｏｌ％以下の量で、添加剤組成物中に存在する。より好ましくは、芳香族カルボン酸アニオンは、添加剤組成物中に存在する、リン酸エステルアニオン、芳香族カルボン酸アニオン、および脂環式ジカルボン酸アニオンの総量の、約７５ｍｏｌ％以下、約７０ｍｏｌ％以下、約６５ｍｏｌ％以下、約６０ｍｏｌ％以下、約５５ｍｏｌ％以下、約５０ｍｏｌ％以下、約４５ｍｏｌ％以下、または約４０ｍｏｌ％以下の量で、添加剤組成物中に存在する。したがって、一連の好ましい態様では、芳香族カルボン酸アニオンは、添加剤組成物中に存在する、リン酸エステルアニオン、芳香族カルボン酸アニオン、および脂環式ジカルボン酸アニオンの総量の、約５ｍｏｌ％〜約８０ｍｏｌ％、約１０ｍｏｌ％〜約７５ｍｏｌ％、約１５ｍｏｌ％〜約７０ｍｏｌ％、約２０ｍｏｌ％〜約６５ｍｏｌ％、約２０ｍｏｌ％〜約６０ｍｏｌ％、約２０ｍｏｌ％〜約５５ｍｏｌ％、または約２０ｍｏｌ％〜約５０ｍｏｌ％の量で、添加剤組成物中に存在する。
【００２７】
[0022]第２の態様の添加剤組成物はまた、脂環式ジカルボン酸アニオンを含む。好ましくは、脂環式ジカルボン酸アニオンは、下の式（Ｘ）および式（ＸＸ）からなる群から選択される構造に従う。式（Ｘ）の構造は、以下である：
【００２８】
【化５】
2019532120.tif 000006
【００２９】
式（Ｘ）の構造中、Ｒ１０、Ｒ１１、Ｒ１２、Ｒ１３、Ｒ１４、Ｒ１５、Ｒ１６、Ｒ１７、Ｒ１８、およびＲ１９は、水素、ハロゲン、Ｃ１〜Ｃ９アルキル基、Ｃ１〜Ｃ９アルコキシ基、およびＣ１〜Ｃ９アルキルアミン基からなる群から独立して選択される。好ましくは、Ｒ１０、Ｒ１１、Ｒ１２、Ｒ１３、Ｒ１４、Ｒ１５、Ｒ１６、Ｒ１７、Ｒ１８、およびＲ１９は、それぞれ水素である。２つのカルボキシレート部分は、ｃｉｓまたはｔｒａｎｓ立体配置の何れかに配置され得る。好ましくは、２つのカルボキシレート部分は、ｃｉｓ立体配置に配置されている。具体的な好ましい態様では、Ｒ１０、Ｒ１１、Ｒ１２、Ｒ１３、Ｒ１４、Ｒ１５、Ｒ１６、Ｒ１７、Ｒ１８、およびＲ１９は、それぞれ水素であり、２つのカルボキシレート部分は、ｃｉｓ立体配置に配置されている。式（ＸＸ）の構造は、以下である：
【００３０】
【化６】
2019532120.tif 000007
【００３１】
式（ＸＸ）の構造中、Ｒ２０、Ｒ２１、Ｒ２２、Ｒ２３、Ｒ２４、Ｒ２５、Ｒ２６、Ｒ２７、Ｒ２８、およびＲ２９は、水素、ハロゲン、Ｃ１〜Ｃ９アルキル基、Ｃ１〜Ｃ９アルコキシ基、およびＣ１〜Ｃ９アルキルアミン基からなる群から独立して選択される。好ましい態様では、Ｒ２０、Ｒ２１、Ｒ２２、Ｒ２３、Ｒ２４、Ｒ２５、Ｒ２６、Ｒ２７、Ｒ２８、およびＲ２９は、それぞれ水素である。２つのカルボキシレート部分は、ｃｉｓまたはｔｒａｎｓ立体配置の何れかに配置され得る。好ましくは、２つのカルボキシレート部分は、ｃｉｓ立体配置に配置されている。ｃｉｓ立体配置に配置されている場合、２つのカルボキシレート部分は、化合物の二環式部分に対して、ｅｎｄｏまたはｅｘｏ立体配置の何れかに配置され得る。２つのカルボキシレート部分がｃｉｓ立体配置に配置されている場合、それらの部分は、好ましくは、ｃｉｓ−ｅｎｄｏ立体配置に配置されている。好ましい態様では、第２の態様の添加剤組成物は、式（ＸＸ）の構造に従う脂環式ジカルボン酸アニオンを含む。より好ましくは、脂環式ジカルボン酸アニオンは、式（ＸＸ）の構造に従い、式中、Ｒ２０、Ｒ２１、Ｒ２２、Ｒ２３、Ｒ２４、Ｒ２５、Ｒ２６、Ｒ２７、Ｒ２８、およびＲ２９は、それぞれ水素であり、２つのカルボキシレート部分は、ｃｉｓ−ｅｎｄｏ立体配置に配置されている。
【００３２】
[0023]脂環式ジカルボン酸アニオンは、任意の好適な量で、第２の態様の添加剤組成物中に存在することができる。好ましくは、脂環式ジカルボン酸アニオンは、添加剤組成物中に存在する、リン酸エステルアニオン、芳香族カルボン酸アニオン、および脂環式ジカルボン酸アニオンの総量の約３ｍｏｌ％以上の量で、添加剤組成物中に存在する。より好ましくは、脂環式ジカルボン酸アニオンは、添加剤組成物中に存在する、リン酸エステルアニオン、芳香族カルボン酸アニオン、および脂環式ジカルボン酸アニオンの総量の、約５ｍｏｌ％以上または約１０ｍｏｌ％以上の量で、添加剤組成物中に存在する。好ましくは、脂環式ジカルボン酸アニオンは、添加剤組成物中に存在する、リン酸エステルアニオン、芳香族カルボン酸アニオン、および脂環式ジカルボン酸アニオンの総量の約５５ｍｏｌ％以下の量で、添加剤組成物中に存在する。より好ましくは、脂環式ジカルボン酸アニオンは、添加剤組成物中に存在する、リン酸エステルアニオン、芳香族カルボン酸アニオン、および脂環式ジカルボン酸アニオンの総量の、約５０ｍｏｌ％以下、または約４５ｍｏｌ％以下の量で、添加剤組成物中に存在する。したがって、一連の好ましい態様では、脂環式ジカルボン酸アニオンは、添加剤組成物中に存在する、リン酸エステルアニオン、芳香族カルボン酸アニオン、および脂環式ジカルボン酸アニオンの総量の、約３ｍｏｌ％〜約５５ｍｏｌ％、約５ｍｏｌ％〜約５０ｍｏｌ％、約１０ｍｏｌ％〜約５０ｍｏｌ％、または約１０ｍｏｌ％〜約４５ｍｏｌ％の量で、添加剤組成物中に存在する。
【００３３】
[0024]上で述べたように、第２の態様の添加剤組成物は、列記されたアニオンに加えて、特定のカチオンの組合せを含む。たとえば、第２の態様の添加剤組成物は、アルミニウム（ＩＩＩ）カチオンを含む。添加剤組成物は、任意の好適な量のアルミニウム（ＩＩＩ）カチオンを含有することができる。好ましくは、アルミニウム（ＩＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約０．５ｍｏｌ％以上の量で、添加剤組成物中に存在する。より好ましくは、アルミニウム（ＩＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約１ｍｏｌ％以上、約２ｍｏｌ％以上、約３ｍｏｌ％以上、約４ｍｏｌ％以上、または約５ｍｏｌ％以上の量で、添加剤組成物中に存在する。別の好ましい態様では、アルミニウム（ＩＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約２０ｍｏｌ％以下の量で、添加剤組成物中に存在する。より好ましくは、アルミニウム（ＩＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約１５ｍｏｌ％以下の量で、添加剤組成物中に存在する。したがって、一連の好ましい態様では、アルミニウム（ＩＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．５ｍｏｌ％〜約２０ｍｏｌ％、約１ｍｏｌ％〜約２０ｍｏｌ％、約５ｍｏｌ％〜約２０ｍｏｌ％、または約５ｍｏｌ％〜約１５ｍｏｌ％の量で、添加剤組成物中に存在する。
【００３４】
[0025]第２の態様の添加剤組成物は、ナトリウムカチオンを追加で含む。第２の態様の添加剤組成物は、任意の好適な量のナトリウムカチオンを含有することができる。好ましくは、ナトリウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％以上の量で、添加剤組成物中に存在する。より好ましくは、ナトリウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約４０ｍｏｌ％以上、約４５ｍｏｌ％以上、約５０ｍｏｌ％以上、約５５ｍｏｌ％以上、約６０ｍｏｌ％以上、約６５ｍｏｌ％以上、または約７０ｍｏｌ％以上の量で、添加剤組成物中に存在する。好ましくは、ナトリウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約９５ｍｏｌ％以下の量で、添加剤組成物中に存在する。より好ましくは、ナトリウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約９０ｍｏｌ％以下の量で、添加剤組成物中に存在する。したがって、一連の好ましい態様では、ナトリウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約３０ｍｏｌ％〜約９５ｍｏｌ％（たとえば、約３０ｍｏｌ％〜約９０ｍｏｌ％）、約４０ｍｏｌ％〜約９０ｍｏｌ％、約４５ｍｏｌ％〜約９０ｍｏｌ％、約５０ｍｏｌ％〜約９０ｍｏｌ％、約５５ｍｏｌ％〜約９０ｍｏｌ％、約６０ｍｏｌ％〜約９０ｍｏｌ％、約６５ｍｏｌ％〜約９０ｍｏｌ％、約７０ｍｏｌ％〜約９０ｍｏｌ％の量で、添加剤組成物中に存在する。
【００３５】
[0026]第２の態様の添加剤組成物は、カルシウムカチオンを任意に含む。存在する場合、カルシウムカチオンは、任意の好適な量で、第２の態様の添加剤組成物中に存在することができる。存在する場合、カルシウムカチオンは、好ましくは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．５ｍｏｌ％以上、約１ｍｏｌ％以上、約２ｍｏｌ％以上、約３ｍｏｌ％以上、約４ｍｏｌ％以上、または約５ｍｏｌ％以上の量で、添加剤組成物中に存在する。存在する場合、カルシウムカチオンは、好ましくは、添加剤組成物中に存在する、アルミニウム（ＩＩＩ）カチオン、ナトリウムカチオン、カルシウムカチオン、リチウムカチオン、および亜鉛（ＩＩ）カチオンの総量の約３５ｍｏｌ％以下の量で、添加剤組成物中に存在する。より好ましくは、存在する場合、カルシウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約３０ｍｏｌ％以下、約２５ｍｏｌ％以下、約２０ｍｏｌ％以下、または約１５ｍｏｌ％以下の量で、添加剤組成物中に存在する。したがって、一連の好ましい態様では、存在する場合、カルシウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．５ｍｏｌ％〜約３５ｍｏｌ％、約１ｍｏｌ％〜約３０ｍｏｌ％、約２ｍｏｌ％〜約２５ｍｏｌ％、約３ｍｏｌ％〜約２０ｍｏｌ％、約４ｍｏｌ％〜約１５ｍｏｌ％、または約５ｍｏｌ％〜約１５ｍｏｌ％の量で、添加剤組成物中に存在する。
【００３６】
[0027]第２の態様の添加剤組成物は、リチウムカチオンを任意に含む。存在する場合、リチウムカチオンは、任意の好適な量で、第２の態様の添加剤組成物中に存在することができる。存在する場合、リチウムカチオンは、好ましくは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．５ｍｏｌ％以上、約１ｍｏｌ％以上、約２ｍｏｌ％以上、または約３ｍｏｌ％の量で、添加剤組成物中に存在する。存在する場合、リチウムカチオンは、好ましくは、添加剤組成物中に存在する、アルミニウム（ＩＩＩ）カチオン、ナトリウムカチオン、カルシウムカチオン、リチウムカチオン、および亜鉛（ＩＩ）カチオンの総量の約３０ｍｏｌ％以下の量で、添加剤組成物中に存在する。より好ましくは、存在する場合、リチウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約２５ｍｏｌ％以下、約２０ｍｏｌ％以下、または約１５ｍｏｌ％以下の量で、添加剤組成物中に存在する。したがって、一連の好ましい態様では、存在する場合、リチウムカチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．５ｍｏｌ％〜約３０ｍｏｌ％（たとえば、約１ｍｏｌ％〜約３０ｍｏｌ％）、約１ｍｏｌ％〜約２５ｍｏｌ％、約２ｍｏｌ％〜約２０ｍｏｌ％、または約３ｍｏｌ％〜約１５ｍｏｌ％の量で、添加剤組成物中に存在する。
【００３７】
[0028]第２の態様の添加剤組成物は、亜鉛（ＩＩ）カチオンを任意に含む。存在する場合、亜鉛（ＩＩ）カチオンは、任意の好適な量で、第２の態様の添加剤組成物中に存在することができる。存在する場合、亜鉛（ＩＩ）カチオンは、好ましくは、添加剤組成物中に存在する、アルミニウム（ＩＩＩ）カチオン、ナトリウムカチオン、カルシウムカチオン、リチウムカチオン、および亜鉛（ＩＩ）カチオンの総量の約０．１ｍｏｌ％以上の量で、添加剤組成物中に存在する。より好ましくは、亜鉛（ＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約１ｍｏｌ％以上の量で、添加剤組成物中に存在する。別の好ましい態様では、存在する場合、亜鉛（ＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約１５ｍｏｌ％以下の量で、添加剤組成物中に存在する。より好ましくは、存在する場合、亜鉛（ＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の約１０ｍｏｌ％以下の量で、添加剤組成物中に存在する。したがって、一連の好ましい態様では、存在する場合、亜鉛（ＩＩ）カチオンは、添加剤組成物中に存在する、アルミニウム（ＩＩＩ）カチオン、ナトリウムカチオン、カルシウムカチオン、リチウムカチオン、および亜鉛（ＩＩ）カチオンの総量の、約０．１ｍｏｌ％〜約１５ｍｏｌ％、約１ｍｏｌ％〜約１５ｍｏｌ％、または約１ｍｏｌ％〜約１０ｍｏｌ％の量で、添加剤組成物中に存在する。
【００３８】
[0029]上で述べたように、第２の態様の添加剤組成物は、少なくとも１種の脂肪酸塩を含む。好適な脂肪酸塩は、飽和および不飽和脂肪酸（たとえば、Ｃ６以上の脂肪酸）ならびにこうした飽和および不飽和脂肪酸のエステル（たとえば、乳酸またはポリ（乳酸）エステル）の、アルカリ金属、アルカリ土類金属、および亜鉛（ＩＩ）塩を含むがこれらに限定されない。好ましい態様では、脂肪酸塩は、飽和脂肪酸、より好ましくはＣ６以上の飽和脂肪酸、さらに好ましくはＣ１０以上の飽和脂肪酸の、アルカリ金属、アルカリ土類金属、および亜鉛（ＩＩ）塩からなる群から選択される。より具体的な好ましい態様では、第２の態様の添加剤組成物は、ラウリン酸塩、ミリスチン酸塩、パルミチン酸塩、ステアリン酸塩（たとえば、１２−ヒドロキシステアリン酸塩）、アラキジン酸（エイコサン酸）塩、ベヘン酸塩、ラクチレート塩、およびそれらの混合物からなる群から選択される少なくとも１種の脂肪酸塩を含む。好ましい態様では、第２の態様の添加剤組成物は、ミリスチン酸塩、パルミチン酸塩、ステアリン酸塩、およびそれらの混合物からなる群から選択される少なくとも１種の脂肪酸塩を含む。より好ましくは、第２の態様の添加剤組成物は、ミリスチン酸塩、ステアリン酸塩、およびそれらの混合物からなる群から選択される少なくとも１種の脂肪酸を含む。
【００３９】
[0030]脂肪酸塩は、任意の好適な量で、第２の態様の添加剤組成物中に存在することができる。好ましくは、第２の態様の添加剤組成物は、添加剤組成物の総重量を基準にして、５重量％以上の脂肪酸塩を含有する。別の態様では、第１の態様の添加剤組成物は、好ましくは、約１０重量％以上、約１５重量％以上、または約２０重量％以上の脂肪酸塩を含有する。第１の態様の添加剤組成物は、好ましくは、約６０重量％以下、約５５重量％以下、約５０重量％以下、または約４５重量％以下の脂肪酸塩を含む。したがって、一連の好ましい態様では、第１の態様の添加剤組成物は、５重量％〜約６０重量％、約１０重量％〜約５５重量％、約１５重量％〜約５０重量％、約１５重量％〜約４５重量％、または約２０重量％〜約４５重量％の脂肪酸塩を含有する。
【００４０】
[0031]上で述べたように、本発明の添加剤組成物は、ポリオレフィン、たとえばポリプロピレンポリマーの核形成において特に有用である。したがって、別の一連の態様では、本発明は、ポリマーと、ここで記載された添加剤組成物とを含むポリマー組成物を提供する。ポリマー組成物は、任意の好適なポリマーを含むことができる。好ましくは、ポリマーは、熱可塑性ポリマーである。より好ましくは、熱可塑性ポリマーは、ポリオレフィンである。ポリオレフィンポリマーは、任意の好適なポリオレフィン、たとえばポリプロピレン、ポリエチレン、ポリブチレン、ポリ（４−メチル−１−ペンテン）、およびポリ（ビニルシクロヘキサン）であり得る。好ましい態様では、熱可塑性ポリマーは、ポリプロピレンホモポリマー（たとえば、アタクチックポリプロピレンホモポリマー、アイソタクチックポリプロピレンホモポリマー、およびシンジオタクチックポリプロピレンホモポリマー）、ポリプロピレンコポリマー（たとえば、ポリプロピレンランダムコポリマー）、ポリプロピレンインパクトコポリマー、ならびにそれらの混合物からなる群から選択されるポリオレフィンである。好適なポリプロピレンコポリマーは、エチレン、ブタ−１−エン（すなわち、１−ブテン）、およびヘキサ−１−エン（すなわち、１−ヘキセン）からなる群から選択されるコモノマーの存在下におけるプロピレンの重合により作製されるランダムコポリマーを含むがこれに限定されない。こうしたポリプロピレンランダムコポリマーにおいて、コモノマーは、任意の好適な量で存在することができるが、典型的には、約１０重量％未満（たとえば、約１〜約７重量％）の量で存在する。好適なポリプロピレンインパクトコポリマーは、エチレン−プロピレンゴム（ＥＰＲ）、エチレンプロピレン−ジエンモノマー（ＥＰＤＭ）、ポリエチレン、およびプラストマーからなる群から選択されるコポリマーを、ポリプロピレンホモポリマーまたはポリプロピレンランダムコポリマーに付加することによって製造されるものを含むがこれに限定されない。こうしたポリプロピレンインパクトコポリマーにおいて、コポリマーは、任意の好適な量で存在することができるが、典型的には、約５〜約２５重量％の量で存在する。上記のポリオレフィンポリマーは、分枝または架橋したものであってもよく、たとえばポリマーの溶融強度を増大させる添加剤の添加により生じる、分枝または架橋である。
【００４１】
[0032]ポリマー組成物は、任意の好適な量の添加剤組成物を含むことができる。好ましくは、添加剤組成物は、ポリマー組成物の総重量を基準にして、約５０ｐｐｍ以上の量で、ポリマー組成物中に存在する。より好ましくは、添加剤組成物は、ポリマー組成物の総重量を基準にして、約１００ｐｐｍ以上、約２００ｐｐｍ以上、約３００ｐｐｍ以上、約４００ｐｐｍ以上、または約５００ｐｐｍ以上の量で、ポリマー組成物中に存在する。別の好ましい態様では、添加剤組成物は、ポリマー組成物の総重量を基準にして、約１０，０００ｐｐｍ以下の量で、ポリマー組成物中に存在する。より好ましくは、添加剤組成物は、ポリマー組成物の総重量を基準にして、約９，０００ｐｐｍ以下、約８，０００ｐｐｍ以下、約７，０００ｐｐｍ以下、約６，０００ｐｐｍ以下、約５，０００ｐｐｍ以下、約４，０００ｐｐｍ以下、約３，０００ｐｐｍ以下、または約２，５００ｐｐｍ以下の量で、ポリマー組成物中に存在する。したがって、一連の好ましい態様では、添加剤組成物は、ポリマー組成物の総重量を基準にして、約５０ｐｐｍ〜約１０，０００ｐｐｍ（たとえば、約１００ｐｐｍ〜約１０，０００ｐｐｍ）、約５０ｐｐｍ〜約５，０００ｐｐｍ、約１００ｐｐｍ〜約５，０００ｐｐｍ、約５００ｐｐｍ〜約５，０００ｐｐｍの量で、ポリマー組成物中に存在する。
【００４２】
[0033]別の態様では、ポリマー組成物は、比較的多量の添加剤組成物を含む、マスターバッチ組成物であり得る。こうしたマスターバッチの態様では、添加剤組成物は、任意の好適な量で、ポリマー組成物中に存在することができる。一態様では、添加剤組成物は、好ましくは、ポリマー組成物の総重量を基準にして、約１重量％以上の量で、ポリマー組成物中に存在する。より好ましくは、添加剤組成物は、ポリマー組成物の総重量を基準にして、約２重量％以上、約３重量％以上、約４重量％以上、または約５重量％以上の量で、ポリマー組成物中に存在する。こうしたマスターバッチ組成物において、添加剤組成物は、好ましくは、ポリマー組成物の総重量を基準にして、約５０重量％以下、約４０重量％以下、約３０重量％以下、約２０重量％以下、約１５重量％以下、または約１０重量％以下の量で、ポリマー組成物中に存在する。したがって、こうしたマスターバッチ組成物の一連の好ましい態様では、添加剤組成物は、ポリマー組成物の総重量を基準にして、約１重量％〜約５０重量％（たとえば、約１重量％〜約４０重量％、約１重量％〜約３０重量％、約１重量％〜約２０重量％、約１重量％〜約１５重量％、もしくは約１重量％〜約１０重量％）、２重量％〜約５０重量％（たとえば、約２重量％〜約４０重量％、約２重量％〜約３０重量％、約２重量％〜約２０重量％、約２重量％〜約１５重量％、もしくは約２重量％〜約１０重量％）、３重量％〜約５０重量％（たとえば、約３重量％〜約４０重量％、約３重量％〜約３０重量％、約３重量％〜約２０重量％、約３重量％〜約１５重量％、もしくは約３重量％〜約１０重量％）、４重量％〜約５０重量％（たとえば、約４重量％〜約４０重量％、約４重量％〜約３０重量％、約４重量％〜約２０重量％、約４重量％〜約１５重量％、もしくは約４重量％〜約１０重量％）、または５重量％〜約５０重量％（たとえば、約５重量％〜約４０重量％、約５重量％〜約３０重量％、約５重量％〜約２０重量％、約５重量％〜約１５重量％、もしくは約５重量％〜約１０重量％）の量で、ポリマー組成物中に存在する。
【００４３】
[0034]上記のポリマー組成物は、添加剤組成物に含有されるポリマー添加剤に加えて、他のポリマー添加剤を含有することができる。好適な追加のポリマー添加剤は、酸化防止剤（たとえば、フェノール系酸化防止剤、ホスフィット酸化防止剤、およびそれらの組合せ）、ブロッキング防止剤（たとえば、非晶質シリカおよび珪藻土）、顔料（たとえば、有機顔料および無機顔料）および他の着色剤（たとえば、染料およびポリマー性着色剤）、充填剤および補強剤（たとえば、ガラス、ガラス繊維、タルク、炭酸カルシウム、およびオキシ硫酸マグネシウムウィスカー）、核形成剤、透明化剤、酸捕捉剤（たとえば、ハイドロタルサイト様酸捕捉剤［たとえば、Ｋｉｓｕｍａ  Ｃｈｅｍｉｃａｌｓ製のＤＨＴ−４Ａ（登録商標）］、脂肪酸の金属塩［たとえば、ステアリン酸の金属塩］、および脂肪酸エステルの金属塩［たとえば、ラクチレート塩］）、ポリマー加工添加剤（たとえば、フルオロポリマーポリマー加工添加剤）、ポリマー架橋剤、スリップ剤（たとえば、脂肪酸と、アンモニアまたはアミン含有化合物との反応から得られる脂肪酸アミド化合物）、脂肪酸エステル化合物（たとえば、脂肪酸と、ヒドロキシル含有化合物、たとえばグリセロール、ジグリセロール、およびそれらの組合せとの反応から得られる脂肪酸エステル化合物）、ならびに前述のものの組合せを含むがこれらに限定されない。
【００４４】
[0035]ここで記載されたポリマー組成物は、望ましい物理的特性の組合せを示すことが観察された。たとえば、本発明によるポリマー組成物（たとえば、ポリプロピレンホモポリマー組成物）は、１３０℃を超える結晶化温度を示すことができ、これは、成形作業におけるサイクル時間を大幅に短縮するのに十分に高い。これらのポリマー組成物はまた、代替の核形成剤で核形成したポリマー組成物に対して比較的高い剛性を示す。加えて、本発明によるポリプロピレンインパクトコポリマー組成物は、代替の核形成剤で核形成したポリマー組成物に対して顕著に増大した、剛性および熱安定性を示す。たとえば、本発明のこうしたポリマー組成物は、加熱たわみ温度の顕著な増大を示し、これは、ポリマー組成物が、高温に曝露されてその剛性を保持しなければならない用途における使用により適していることを意味する。
【００４５】
[0036]ここで記載されたポリマー組成物は、熱可塑性物品の製造において有用であると考えられる。ポリマー組成物は、任意の好適な技法、たとえば射出成形、射出回転成形、ブロー成形（たとえば、射出ブロー成形または射出延伸ブロー成形）、押出（たとえば、シート押出、フィルム押出、キャストフィルム押出、または発泡押出）、押出ブロー成形、熱成形、回転成形、フィルムブローイング（ブローフィルム）、フィルムキャスティング（キャストフィルム）などによって、所望の熱可塑性物品に形成することができる。
【００４６】
[0037]ここで記載されたポリマー組成物は、任意の好適な物品または製品を製造するために使用することができる。好適な製品は、医療機器（たとえば、レトルト用途のための予め充填されたシリンジ、静脈内供給容器、および採血装置）、食品包装、液体容器（たとえば、飲料、薬物、パーソナルケア組成物、シャンプーなどの容器）、衣装ケース、電子レンジ対応物品、棚、キャビネット扉、機械部品、自動車部品、シート、パイプ、チューブ、回転成形部品、ブロー成形部品、フィルム、繊維などを含むがこれらに限定されない。
【００４７】
[0038]以下の例は、上記の主題をさらに例示するが、当然ながら、その範囲をいかなる形でも限定すると解釈されるべきではない。
【００４８】
例１
[0039]以下の例は、本発明によるポリマー組成物の製造の実例を示す。この例ではさらに、ポリマー組成物が示すある特定の物理的特性を記載する。
【００４９】
[0040]下の表１に記載された添加剤組成を有する１４種のポリマー組成物（サンプル１Ａ〜１Ｎ）を製造した。ポリマー組成物は、必要な塩をポリマーに個々に添加することによって製造した。表中、「ＰＥ」は、２，２’−メチレン−ビス−（４，６−ジ−ｔｅｒｔ−ブチルフェニル）ホスフェートアニオンを表し、「ＡＣ」は、安息香酸アニオンを表すが、サンプル１Ｊではこのアニオンが４−ｔｅｒｔ−ブチルベンゾエートアニオンであることを除く。表に報告されたアニオンのモル百分率（ｍｏｌ％）は、添加剤組成物中に存在する、リン酸エステルアニオンおよび芳香族カルボン酸アニオンの総量に対するモル百分率である。表に報告されたカチオンのモル百分率（ｍｏｌ％）は、添加剤組成物中に存在する、ナトリウムカチオン、アルミニウム（ＩＩＩ）カチオン、リチウムカチオン、および亜鉛（ＩＩ）カチオンの総量に対するモル百分率である。サンプル１Ｅは、１００％ステアリン酸カルシウムであった。各ポリマー組成物は、２６ＭＦＲポリプロピレンインパクトコポリマー（Ｐｒｉｍｅ  Ｐｏｌｙｍｅｒ  Ｊ７０７Ｐ）、５００ｐｐｍ  Ｉｒｇａｎｏｘ（登録商標）１０１０（一次酸化防止剤）、および１０００ｐｐｍ  Ｉｒｇａｆｏｓ（登録商標）１６８（二次酸化防止剤）を含有していた。ポリマー組成物を、Ｌｅｉｓｔｒｉｔｚ二軸押出機でコンパウンド化した。押出機のバレル温度は、１６０から１９０℃に上昇させ、スクリュースピードは、およそ４５０ｒｐｍに設定した。各ポリマー組成物から、Ａｒｂｕｒｇ  ４０トン射出成形機での射出成形によって、サンプルバーを形成した。成形機は、１９０〜２６０℃の範囲の温度に設定した。射出スピードは、１４ｃｃ／秒であった。サンプルバーの寸法は、８０ｍｍ×１０ｍｍ×４ｍｍであった。
【００５０】
【表１】
2019532120.tif 000008
【００５１】
[0041]ポリマー組成物の曲げ特性を、ＩＳＯ１７８標準方法を使用して測定した。測定は、６４ｍｍの支持スパン、および支持スパン対試料奥行の比１６：１で、２ｍｍ／分のスピードで実施した。報告された値は、サンプルバーを室温で４日間アニーリングした後に行われた５回の測定の平均である。ポリマー組成物の加熱たわみ温度を、ＩＳＯ７５標準方法を使用して測定した。報告された値は、サンプルバーを室温で４日間アニーリングした後に行われた５回の測定の平均である。表２は、曲げおよび加熱たわみ温度試験の結果を記載している。
【００５２】
【表２】
2019532120.tif 000009
【００５３】
[0042]表２に記載されたデータから分かるように、サンプル１Ａ〜１Ｄは、サンプル１Ｅ〜１Ｎよりも大幅に高い曲げ弾性率（７０〜４００ＭＰａ高い）を示した。さらに、サンプル１Ａ〜１Ｄは、サンプル１Ｅ〜１Ｎが示す加熱たわみ温度よりも少なくとも３℃高い加熱たわみ温度を示した。
【００５４】
例２
[0043]以下の例は、本発明によるポリマー組成物の製造の実例を示す。この例ではさらに、ポリマー組成物が示すある特定の物理的特性を記載する。
【００５５】
[0044]下の表３に記載された添加剤組成を有する１０種のポリマー組成物（サンプル２Ａ〜２Ｊ）を製造した。ポリマー組成物は、必要な塩をポリマーに個々に添加することによって製造した。表中、「ＰＥ」は、２，２’−メチレン−ビス−（４，６−ジ−ｔｅｒｔ−ブチルフェニル）ホスフェートアニオンを表し、「ＡＣ」は、安息香酸アニオンを表すが、サンプル２Ｊではこのアニオンが４−ｔｅｒｔ−ブチルベンゾエートアニオンであることを除く。表に報告されたアニオンのモル百分率（ｍｏｌ％）は、添加剤組成物中に存在する、リン酸エステルアニオンおよび芳香族カルボン酸アニオンの総量に対するモル百分率である。表に報告されたカチオンのモル百分率（ｍｏｌ％）は、添加剤組成物中に存在する、ナトリウムカチオン、アルミニウム（ＩＩＩ）カチオン、リチウムカチオン、および亜鉛（ＩＩ）カチオンの総量に対するモル百分率である。サンプル２Ｅは、１００％ステアリン酸カルシウムであった。各ポリマー組成物は、ポリプロピレンホモポリマー（Ｐｒｏｆａｘ  ６３０１、１２ＭＦＲ）、５００ｐｐｍ  Ｉｒｇａｎｏｘ（登録商標）１０１０（一次酸化防止剤）、および１０００ｐｐｍ  Ｉｒｇａｆｏｓ（登録商標）１６８（二次酸化防止剤）を含有していた。ポリプロピレンホモポリマー組成物を、ＤｅｌｔａＰｌａｓｔ単軸押出機でコンパウンド化した。押出機のバレル温度は、２００から２３０℃に上昇させ、スクリュースピードは、およそ１３０ｒｐｍに設定した。Ａｒｂｕｒｇ  ４０トン射出成形機での射出成形によって、サンプルバーを形成した。成形機は、１９０〜２６０℃程度の温度に設定した。射出スピードは、１４ｃｃ／秒であった。バーの寸法は、約８０ｍｍ×１０ｍｍ×４ｍｍであった。バーを上の例１に記載したように試験して、曲げ特性およびＨＤＴを決定した。これらの試験の結果を下の表４に記載する。
【００５６】
【表３】
2019532120.tif 000010
【００５７】
【表４】
2019532120.tif 000011
【００５８】
[0045]表４に記載されたデータから分かるように、サンプル２Ａ〜２Ｄは、サンプル２Ｅ〜２Ｊよりも大幅に高い曲げ弾性率（８０〜５２１ＭＰａ高い）を示す。さらに、サンプル２Ａ〜２Ｄは、サンプル２Ｅ〜２Ｊが示す加熱たわみ温度よりも少なくとも８．６℃高い加熱たわみ温度を示した。
【００５９】
例３
[0046]以下の例は、本発明によるポリマー組成物の製造の実例を示す。この例ではさらに、ポリマー組成物が示すある特定の物理的特性を記載する。
【００６０】
[0047]下の表５に記載された添加剤組成を有する１２種のポリマー組成物（サンプル３Ａ〜３Ｌ）を製造した。ポリマー組成物は、必要な塩をポリマーに個々に添加することによって製造した。表中、「ＰＥ」は、２，２’−メチレン−ビス−（４，６−ジ−ｔｅｒｔ−ブチルフェニル）ホスフェートアニオンを表し、「ＣＤ」は、サンプル３Ａおよび３Ｂについてはｃｉｓ−ｅｎｄｏ−ビシクロ［２．２．１］ヘプタン−２，３−ジカルボキシレートアニオン、サンプル３Ｃについてはｃｉｓ−ヘキサヒドロフタレートアニオンを表し、「ＡＣ」は、安息香酸アニオンを表すが、サンプル３Ｉではこのアニオンが４−ｔｅｒｔ−ブチルベンゾエートアニオンであることを除く。表に報告されたアニオンのモル百分率（ｍｏｌ％）は、添加剤組成物中に存在する、リン酸エステルアニオン、脂環式ジカルボン酸アニオン、および芳香族カルボン酸アニオンの総量に対するモル百分率である。表に報告されたカチオンのモル百分率（ｍｏｌ％）は、添加剤組成物中に存在する、ナトリウムカチオン、アルミニウム（ＩＩＩ）カチオン、カルシウムカチオン、リチウムカチオン、および亜鉛（ＩＩ）カチオンの総量に対するモル百分率である。サンプル３Ｄは、１００％ステアリン酸カルシウムであった。各ポリマー組成物は、２６ＭＦＲポリプロピレンインパクトコポリマー（Ｐｒｉｍｅ  Ｐｏｌｙｍｅｒ  Ｊ７０７Ｐ）、５００ｐｐｍ  Ｉｒｇａｎｏｘ（登録商標）１０１０（一次酸化防止剤）、および１０００ｐｐｍ  Ｉｒｇａｆｏｓ（登録商標）１６８（二次酸化防止剤）を含有していた。ポリマー組成物を、Ｌｅｉｓｔｒｉｔｚ二軸押出機でコンパウンド化した。押出機のバレル温度は、１６０から１９０℃に上昇させ、スクリュースピードは、およそ４５０ｒｐｍに設定した。各ポリマー組成物から、Ａｒｂｕｒｇ  ４０トン射出成形機での射出成形によって、サンプルバーを形成した。成形機は、１９０〜２６０℃の範囲の温度に設定した。射出スピードは、１４ｃｃ／秒であった。サンプルバーの寸法は、８０ｍｍ×１０ｍｍ×４ｍｍであった。
【００６１】
【表５】
2019532120.tif 000012
【００６２】
[0048]ピークポリマー結晶化温度（Ｔｃ）を、示差走査熱量計（Ｍｅｔｔｌｅｒ−Ｔｏｌｅｄｏ  ＤＳＣ８２２示差走査熱量計）を使用して測定した。ポリマー組成物のおよそ５ミリグラムのサンプルを、およそ２０℃／分の速度で５０℃から２２０℃に加熱し、２２０℃の温度で２分間保持して熱履歴を除去し、次いで、２０℃／分の速度で５０℃に冷却した。次いで、結晶化発熱のピーク（これは、ピークポリマー結晶形成が起こる温度である）を、ピークポリマー結晶化温度（Ｔｃ）として記録した。各サンプルの曲げ弾性率を、例１に記載したように測定した。表６は、曲げ弾性率およびピークポリマー結晶化温度試験の結果を記載している。
【００６３】
【表６】
2019532120.tif 000013
【００６４】
[0049]表６に記載されたデータから分かるように、サンプル３Ａ〜３Ｃは、サンプル３Ｄ〜３Ｌよりも高い曲げ弾性率を示した。さらに、サンプル３Ａ〜３Ｃは、１３０℃よりも感知できるほどに高いピークポリマー結晶化温度を示した。
【００６５】
例４
[0050]以下の例は、本発明によるポリマー組成物の製造の実例を示す。この例ではさらに、ポリマー組成物が示すある特定の物理的特性を記載する。
【００６６】
[0051]下の表７に記載された添加剤組成を有する１２種のポリマー組成物（サンプル４Ａ〜４Ｌ）を製造した。ポリマー組成物は、必要な塩をポリマーに個々に添加することによって製造した。表中、「ＰＥ」は、２，２’−メチレン−ビス−（４，６−ジ−ｔｅｒｔ−ブチルフェニル）ホスフェートアニオンを表し、「ＣＤ」は、サンプル４Ａおよび４Ｂについてはｃｉｓ−ｅｎｄｏ−ビシクロ［２．２．１］ヘプタン−２，３−ジカルボキシレートアニオン、サンプル４Ｃについてはｃｉｓ−ヘキサヒドロフタレートアニオンを表し、「ＡＣ」は、安息香酸アニオンを表すが、サンプル４Ｉではこのアニオンが４−ｔｅｒｔ−ブチルベンゾエートアニオンであることを除く。表に報告されたアニオンのモル百分率（ｍｏｌ％）は、添加剤組成物中に存在する、リン酸エステルアニオン、脂環式ジカルボン酸アニオン、および芳香族カルボン酸アニオンの総量に対するモル百分率である。表に報告されたカチオンのモル百分率（ｍｏｌ％）は、添加剤組成物中に存在する、ナトリウムカチオン、アルミニウム（ＩＩＩ）カチオン、カルシウムカチオン、リチウムカチオン、および亜鉛（ＩＩ）カチオンの総量に対するモル百分率である。サンプル４Ｄは、１００％ステアリン酸カルシウムであった。各ポリマー組成物は、ポリプロピレンホモポリマー（Ｐｒｏｆａｘ  ６３０１、１２ＭＦＲ）、５００ｐｐｍ  Ｉｒｇａｎｏｘ（登録商標）１０１０（一次酸化防止剤）、および１０００ｐｐｍ  Ｉｒｇａｆｏｓ（登録商標）１６８（二次酸化防止剤）を含有していた。ポリプロピレンホモポリマー組成物を、ＤｅｌｔａＰｌａｓｔ単軸押出機でコンパウンド化した。押出機のバレル温度は、２００から２３０℃に上昇させ、スクリュースピードは、およそ１３０ｒｐｍに設定した。Ａｒｂｕｒｇ  ４０トン射出成形機での射出成形によって、サンプルバーを形成した。成形機は、１９０〜２６０℃程度の温度に設定した。射出スピードは、１４ｃｃ／秒であった。バーの寸法は、約８０ｍｍ×１０ｍｍ×４ｍｍであった。
【００６７】
【表７】
2019532120.tif 000014
【００６８】
[0052]ピークポリマー結晶化温度（Ｔｃ）を、例３に記載したように測定した。各サンプルの曲げ弾性率を、例１に記載したように測定した。表８は、曲げ弾性率およびピークポリマー結晶化温度試験の結果を記載している。
【００６９】
【表８】
2019532120.tif 000015
【００７０】
[0053]表８に記載されたデータから分かるように、サンプル４Ａ〜４Ｃは、サンプル４Ｄ〜４Ｌよりも大幅に高い曲げ弾性率（４５〜４４６ＭＰａ高い）を示した。さらに、サンプル４Ａ〜４Ｃは、１３０℃よりも高いピークポリマー結晶化温度を示した。
【００７１】
[0054]ここで引用された、刊行物、特許出願、および特許を含むすべての参考文献は、各参考文献が参照により組み込まれると個々にかつ具体的に示されており、その全体がここで記載されている場合と同じ程度に、参照によりここに組み込まれる。
【００７２】
[0055]本出願の主題の記載に関連する（とりわけ以下の特許請求の範囲に関連する）「ある１つの（a）」および「ある１つの（an）」および「その（the）」という用語ならびに類似の指示対象の使用は、ここで別段の指示がない限り、または明らかな文脈との矛盾がない限り、単数と複数の両方を網羅すると解釈されるべきである。「含む（comprising）」、「有する」、「含む（including）」、および「含有する」という用語は、別段の注記がない限り、オープンエンドの用語（すなわち、「含むがこれに限定されない」ことを意味する）と解釈されるべきである。ここでの値の範囲の列挙は、ここで別段の指示がない限り、その範囲に該当する各個別の値に個々に言及する略記方法としての役割を果たすことを意図したものにすぎず、各個別の値は、ここで個々に列挙されている場合と同様に、本明細書に組み込まれる。ここで記載されたすべての方法は、ここで別段の指示がない限り、または別段の明らかな文脈との矛盾がない限り、任意の好適な順序で実施することができる。ここで提供される、あらゆる例、または例示的文言（たとえば、「たとえば（such as）」）の使用は、本出願の主題をより十分に明らかにすることを意図したものにすぎず、別段の特許請求がない限り、主題の範囲を限定するものではない。本明細書におけるいかなる文言も、何らかの特許請求されていない要素が、ここで記載された主題の実施に不可欠であることを示すと解釈されるべきではない。
【００７３】
[0056]特許請求された主題を実施するための本発明者らが知る最良の形態を含む、本出願の主題の好ましい態様がここで記載されている。それらの好ましい態様の変形物は、前述の説明を読めば当業者に明らかとなり得る。本発明者らは、当業者がこうした変形物を必要に応じて利用することを期待し、また、本発明者らは、ここで記載された主題が、ここで具体的に記載された以外の方式で実施されることを意図している。よって、本開示は、準拠法によって認められるように、ここに添付された特許請求の範囲に列挙された主題のすべての改変物および均等物を含む。さらに、ここで別段の指示がない限り、または別段の明らかな文脈との矛盾がない限り、そのすべての可能な変形物における上記の要素の任意の組合せが、本開示に包含される。
【国際調査報告】
2019532120.tif 000020
2019532120.tif 000021
2019532120.tif 000022